"入射した光を制御して観察者側に出射するPDP用光学シートであって、光を吸収する複数の光吸収部と光を透過する複数の光透過部とがシート面方向に交互に配置されたコントラスト向上層、及び、赤外線を吸収する赤外線吸収機能と、ネオン光を吸収するネオン光吸収機能と、表示画像を好みの色調に調整する色補正機能と、のこれらの全機能を単層で担い可視光領域に吸収のある有色透明層、を備え、該有色透明層が前記コントラスト向上層よりも観察者側に配置される、PDP用光学シート。プラズマディスプレイパネルの前面に、請求項1記載のPDP用光学シートが、その有色透明層がコントラスト向上層よりも観察者側となる向きで配置されている、プラズマディスプレイ装置。しかしながら、PDP用光学シートとして、コントラスト向上機能、さらに、近赤外線吸収機能、ネオン光吸収機能、色補正機能などの特定波長を吸収する波長選択吸収機能の全機能を備えさせることは出来たとしても、外光吸収機能を更に良くしてコントラスト向上機能をより高めた、より高性能のPDP用光学シートが望まれていた。すなわち、本発明の課題は、コントラストがより向上するPDP用光学シートと、この光学シートを用いたプラズマディスプレイ装置を提供することである。本発明によるPDP用光学シートとプラズマディスプレイ装置は、以下の構成とした。1入射した光を制御して観察者側に出射するPDP用光学シートであって、光を吸収する複数の光吸収部と光を透過する複数の光透過部とがシート面方向に交互に配置されたコントラスト向上層、及び、赤外線を吸収する赤外線吸収機能と、ネオン光を吸収するネオン光吸収機能と、表示画像を好みの色調に調整する色補正機能と、のこれらの全機能を単層で担い可視光領域に吸収のある有色透明層、を備え、該有色透明層が前記コントラスト向上層よりも観察者側に配置される、PDP用光学シート。2プラズマディスプレイパネルの前面に、上記1のPDP用光学シートが、その有色透明層がコントラスト向上層よりも観察者側となる向きで配置されている、プラズマディスプレイ装置。本発明によれば、有色透明層をコントラスト向上層のディスプレイパネル側ではなくコントラスト向上層の観察者側に配置することで、外光がコントラスト向上層に入射し反射して観察者側に戻っても、この反射した外光は有色透明層を往復2回の通過で減衰を2回繰り返すのに対して、画像光は有色透明層を1回しか通過しないので、有色透明層をその本来の目的以外に有効活用して外光の影響を減らすことができる。この結果、高コントラストな性能が得られる。しかも、有色透明層が、赤外線吸収機能、ネオン光吸収機能及び色補正機能の全てを単層で機能させるので、これらを各々独立の層として設ける場合に比べて光学シート全体としての層数及び製造工程数を減らせる上、外光の減衰に特別な層を追加せずに、有色透明層を活用するので、低コストで実現できる。以下、本発明の実施の形態について図面を参照しながら説明する。なお、図面は概念図であり、構成要素の縮尺関係、縦横比等は誇張されていることがある。《定義》本明細書にて、以下の用語は次の意味で用いる。面方向とは、PDP用光学シートのシート面に平行な方向であり、コントラスト向上層、透明支持体、透明基材などの層面に平行な方向である。主切断面とは、コントラスト向上層の層面に立てた法線を含む断面である縦断面のうち、光吸収部の延在方向に直交する断面として定義される面が主切断面である。この主切断面に於ける形状が主切断面形状である。《要旨》本発明のPDP用光学シートを、図1に例示する一実施形態のPDP用光学シート10を参照して説明する。本発明のPDP用光学シート10は、プラズマディスプレイパネル30の画像を観察する観察者V側である前面に配置されて使用される。同図に例示のPDP用光学シート10は、プラズマディスプレイパネル30の側から順に、有色でない無色透明粘着剤層4、コントラスト向上層1、透明支持体3、及び有色透明層2を有する。無色透明粘着剤層4、及び透明支持体3は必須ではないが、通常は設けられる。コントラスト向上層1は、光を吸収する複数の光吸収部1aと、光を透過する複数の光透過部1bとが、面方向に交互に配置された構成となっている。光吸収部1aは、紙面に垂直方向に直線状に延在している。このため、観察者V側からPDP用光学シート10を見ると、複数の光吸収部1aは、ストライプ状の外観を呈する。光透過部1bは、光吸収部1aの少なくとも隙間に形成され、光吸収部1aの間の部分で画像光を通す光学要素となっている。光透過部1bは、同図の形態では、光吸収部1aよりも厚みが厚く、コントラスト向上層1の面方向に沿って連続層となる部分図面上方の透明支持体3側の部分を有する。コントラスト向上層1は、同図に例示する形態の様に、透明支持体3に積層されることで、機械的強度が増して取り扱いが容易となる。有色透明層2は、赤外線を吸収する赤外線吸収機能、ネオン光を吸収するネオン光吸収機能、及び、表示画像を好みの色調に調整する色補正機能の、少なくとも3機能の全てを単層で担う層である。この為、可視光領域に何らかの吸収がある有色で透明な層となっている。しかも、有色透明層2は、コントラスト向上層1の観察者V側に配置される。無色透明粘着剤層4は、有色透明層2が備える赤外線吸収機能、ネオン光吸収機能及び色補正機能は備えず、意識的に可視光領域に吸収を持たせていない無色透明な粘着剤層である。この様な構成とすることによって、外光Laが、コントラスト向上層1に当たって反射した反射光Lrとなって、観察者V側に向かっても、この外光Laは、有色透明層2を2回通過して2回減衰する。一方、プラズマディスプレイパネル30からの画像光Ldは有色透明層2を必ず通過するが、1回しか通過しない。この結果、外光の悪影響が小さくなり、高コントラストな性能が得られる。一方、図4に例示するPDP用光学シート20の様に、有色透明層2がコントラスト向上層1のプラズマディスプレイパネル30側に配置されるときは、コントラスト向上層1で反射する外光Laは、有色透明層2は全く通過しないので、この様な減衰は生じない。A.PDP用光学シート:PDP用光学シートの構成要素などについて更に説明する。《コントラスト向上層》コントラスト向上層1は、光を吸収する複数の光吸収部1aと、光を透過する複数の光透過部1bとがフィルタ面方向に交互に配置された層である。コントラスト向上層1は、光を吸収する光吸収部1aの少なくとも隙間に、光を透過する光透過部1bを有する。コントラスト向上層1は、透明支持体3と積層されていても良い。透明支持体3が積層される側は、任意であり、図1では観察者V側であった。この形態では、透明支持体3は保護層として機能させることができる。或いは逆に、透明支持体3は、プラズマディスプレイパネル30側でも良い。コントラスト向上層1はコントラストの向上効果を有し得るが、この他、画像光を正面方向など視野角を特定の方向に絞って出光することも可能であり、この機能のみに注目すれば、覗き見防止フィルタとしての機能も有し得る。[光吸収部]光吸収部1aは、外光を吸収する光学要素である。平面視形状光吸収部1aの平面視形状は、通常は、多数の直線が互いに平行に一方向に多数所定の間隔で配列したストライプ形状である。例えば、図1に例示の形態では、光吸収部1aは、紙面に垂直な方向を延在方向としている。配列は通常所定の間隔を一定とする周期配列である。この場合、個々の直線が一つの単位光学要素となる。光吸収部1aの平面視形状は、ストライプ形状の様な一次元配列の他に、面方向に二次元配列したパターンでも良い。面方向に二次元配列したパターンとしては、例えば、正方格子、六方格子などのメッシュ形状であっても良い。メッシュ形状の場合は、平面視において、光吸収部1aは面方向に連続した一つの光学要素となっている。面方向に二次元配列したパターンとしては、メッシュ形状の他に、平面視が円形、三角、多角形等を単位光学要素として、この単位光学要素が正方格子、六方格子等の格子点に互いに離れて配置されたパターンでも良い。光吸収部1aの平面視形状は、要求される外光遮蔽特性に応じて設計する。主切断面形状光吸収部1aの主切断面形状は、任意である。例えば、図1に例示の形態では、全周囲が直線からなる三角形状であり、楔形状でもあったが、その他の形状でも良い。例えば、斜辺が、面方向の法線に平行、つまりフィルタ面に垂直となる四角形状でも良い。また、断面形状が、台形形状、五角形形状、六角形形状等でも良い。或いは、三角形や台形等の両方又は片方の斜辺が、折れ線化又は曲線化した形状光吸収部1aの外側に向かって凸形状或いは凹形状等でも良い。例えば、三角形や台形の両側斜辺の傾斜が底辺台形の場合は下底近傍で緩くなった漏斗状の形状等である。また、光吸収部1aの高さ厚さと光透過部1bの厚さが同じで、光吸収部1aと光透過部1bがコントラスト向上層1の層面の両面で面一となるものでもよい。光吸収部1aの主切断面形状は、要求される外光遮蔽特性に応じて設計する。光吸収部1aの形状とその向きは、図1では二等辺三角形形状の楔形状であり、楔形状の先端の向きは、観察者V側であるが、この逆にプラズマディスプレイパネル30側にしても良い。光吸収部1aの寸法は、一例を示せば、厚み高さは25~200μm程度であり、25~120μmがより好ましい。幅は5~50μm程度であり、5~20μmがより好ましい。配列時の隙間は15~100μm程度であり、15~50μmがより好ましい。なお、配列時の隙間とは光透過部1bのもっとも狭い部分の幅に該当する。材料光吸収部1aは、光吸収性の暗色材料で形成することができる。暗色材料としては有機材料、無機材料、いずれでも良い。有機材料としては、光吸収性色材を樹脂バインダに含有させた、塗料乃至はインキ等の暗色樹脂組成物を用いることができる。該光吸収性色材は、光吸収性が高く暗色の、つまり低明度の有彩色或いは無彩色を呈する暗色色材を用いることができる。暗色の代表例は黒色であり、無彩色の黒色が画像表示の色に影響を与えず、また外光吸収が大きい点で好ましい。又、低明度の有彩色としては、茶褐色、紺色、臙脂色、深緑色等が挙げられる。なお、暗色色材としては、公知の色材、黒色で言えば、例えば、カーボンブラック、黒色酸化鉄等の黒色顔料、アニリンブラック等の黒色染料などを用いれば良い。また、暗色色材としては、これら暗色色材でアクリル樹脂粒子等を暗色に着色した暗色の樹脂粒子などでもよい。また、青色、黄色、赤色などの有彩色の色材を複数種類用いて混色により、暗色材料を黒色など無彩色乃至は有彩色の暗色としても良い。光吸収性色材の含有量は、樹脂分固形分全量に対して例えば1~10重量であり、3~6重量がより好ましい。樹脂バインダの樹脂としては、例えば、熱可塑性樹脂、硬化性樹脂が使用できる。熱可塑性樹脂としては、アクリル系樹脂、ポリエステル系樹脂、スチレン系樹脂、オレフィン系樹脂、ポリカーボネート樹脂、ポリ塩化ビニルなどが挙げられ、硬化性樹脂としては、熱硬化性樹脂、電子線や紫外線等で硬化する電離放射線硬化性樹脂があり、熱硬化性樹脂としては、ウレタン系樹脂、エポキシ系樹脂、不飽和ポリエステル樹脂等が挙げられ、電離放射線硬化性樹脂としては、アクリレート系、ポリエステル系、エポキシ系などの樹脂が挙げられる。なかでも、電離放射線硬化性樹脂は硬化が迅速で無溶剤にできる点などで好適な樹脂である。電離放射線としては、通常、紫外線、又は電子線が用いられる。[光透過部]光透過部1bは、画像光を透過させる光学要素である。光透過部1bは、厚み方向では厚みが、光吸収部1aの厚み以上で、面方向では光吸収部1a同士の間を埋めて光吸収部1aを少なくとも側面から支持して機械的強度を補強すると共に画像光を透過させる光学要素である。光透過部1bは透明な樹脂層として形成することができる。図1では、光透過部1bは光吸収部1aを両側側面と、三角形の光吸収部1aの頂点側の3方向から支持している例である。なお、光透過部1bの厚みは、例えば25~250μm程度であり、25~150μmがより好ましい。材料光透過部1bを構成する樹脂としては、透明であれば基本的には特に限定されず、例えば、熱可塑性樹脂、硬化性樹脂が使用できる。熱可塑性樹脂としては、アクリル系樹脂、ポリエステル系樹脂、スチレン系樹脂、オレフィン系樹脂、ポリカーボネート樹脂、ポリ塩化ビニルなどが挙げられ、硬化性樹脂としては、熱硬化性樹脂、電子線や紫外線等で硬化する電離放射線硬化性樹脂があり、熱硬化性樹脂としては、ウレタン系樹脂、エポキシ系樹脂、不飽和ポリエステル樹脂等が挙げられ、電離放射線硬化性樹脂としては、アクリレート系、ポリエステル系、エポキシ系などの樹脂が挙げられる。なかでも、電離放射線硬化性樹脂は硬化が迅速で無溶剤にできる点などで好適な樹脂である。電離放射線としては、通常、紫外線、又は電子線が用いられる。[コントラスト向上層の形成法]コントラスト向上層1の形成は、例えば、電離放射線硬化性樹脂に電離放射線照射して重合させて形成する、いわゆるフォトポリマー法別名2P法で形成する。フォトポリマー法では、シリンダ状の成形型を使用すれば、透明支持体3を連続シートで供給しながら連続的に成形できる点で、生産性に優れる成形方法である。例えば、先ず最初に、2P法で透明支持体3上に、光吸収部1aとは逆凹凸形状の凹部を表面に有する層として、成形型と電離放射線硬化性樹脂への紫外線など電離放射線照射による硬化によって光透過部1bを形成する。次に、前記凹部の内部のみに、暗色材料の暗色インクをワイピング法で充填し固化させて光吸収部1aを形成して、コントラスト向上層1とする。《透明支持体》透明支持体3としては、透明であれば、特に制限はなく公知のものを適宜選択使用すれば良い。例えば、樹脂フィルム乃至シート、樹脂板、或いは無機材料板等が代表的である。樹脂フィルム乃至シートの樹脂は例えば、ポリエチレンテレフタレート、ポリエチレンナフタレート等のポリエステル系樹脂、ポリメチルメタクリレート等のアクリル系樹脂、シクロオレフィン重合体などのポリオレフィン系樹脂、トリアセチルセルロースなどのセルロース系樹脂、或いは、ポリカーボネート系樹脂、ポリイミド系樹脂、等である。樹脂板の樹脂としては、例えば、前記の樹脂フィルムと同様の樹脂である。無機材料板の材料としては、例えば、硝子、石英、透明セラミックス等である。なかでも、2軸延伸ポリエチレンテレフタレートフィルムはコスト、透明性、機械的強度等の点で好適な材料である。なお、透明支持体3の厚みは通常12~5000μm程度である。《有色透明層》有色透明層2は、可視光領域に吸収のある有色で透明な層である。有色透明層2は、可視光に何らかの吸収を有するが完全に可視光を吸収するのではない色の付いた透明層である。つまり、有色透明層2は、少なくとも可視光領域において光を吸収する透明な層である。なお、ここで有色とは、有彩色はもちろん、灰色などの無彩色も含む。プラズマディスプレイパネルに対する光学フィルタにおいては、例えば、ネオン光を吸収するネオン光吸収機能を担うネオン光吸収層、表示画像を好みの色調に調整する色補正機能を担う色補正層は、必然的に、可視光領域に吸収を有する。一方、近赤外線を吸収する近赤外線吸収機能を担う近赤外線吸収層は、本来ならば可視光領域での光吸収は必要がなく且つ望まれない層である。ただ、コスト、技術的難易度等の点で、可視光領域において何らかの吸収が通常は生じる層である。以上が、プラズマディスプレイパネルに対する光学フィルタにおいて、代表的な有色透明層2となり得る層である。このため、有色透明層2は、近赤外線吸収機能、ネオン光吸収機能、及び色補正機能の3機能を少なくとも備える層とするが、更にこれ以外の機能を備えていてもよい。これ以外に備えさせる機能としては、可視光領域に吸収を生じる機能が、その吸収も外光減衰に活用できる点で好ましい。有色透明層2は、単層で以上の様な各種機能のうち1以上の機能を担うことができる。また、有色透明層2は機能を分けた2層以上の多層構成としても良い。また、有色透明層2は、他の機能を担う機能層と兼用することもできる。例えば、有色透明層2は、接着剤層含む粘着剤層と兼用することができる。本発明では、コントラスト向上層1よりも観察者V側に配置する有色透明層2を、近赤外線吸収機能、ネオン光吸収機能、及び色補正機能の3機能を少なくとも備える層とするが、これ以外の機能を有する有色透明層2は、コントラスト向上層1に対する位置は任意である。また、有色透明層2は2箇所以上に分けられて配置されていても良い。例えば、コントラスト向上層1の観察者V側とプラズマディスプレイパネル30側の両方に有色透明層2が配置された構成である。この場合、より色が濃い層が観察者V側に配置するのが効果的である。ここで、近赤外線吸収層、ネオン光吸収層、及び色補正層について、更に説明しておく。これらの層は、通常それぞれに対応する色素を用いることで形成される。代表的には、色素をバインダ樹脂中に含有する層として形成される。また、これらの層については、PDP用光学フィルタとして、従来公知の層を用いることができる。[近赤外線吸収層の色素]近赤外線吸収層に用いる近赤外線吸収色素としては、アントラキノン系化合物、ナフトキノン系化合物、フタロシアニン系化合物、ジイモニウム系化合物、ジチオニール錯体などの有機系色素、インジウム錫酸化物、チタン酸化物、セシウム含有タングステン酸化物などの無機系色素を1種又は2種以上併用する。併用では、例えばフタロシアニン系化合物とジイモニウム系化合物との併用が、特に、可視光に対する透明性、耐光性などの点で好ましい。[ネオン光吸収層の色素]ネオン光吸収層に用いるネオン光吸収色素としては、PDPから放射されるネオン光を吸収させる色素である。ネオン光吸収色素は、上記ネオン光の中心波長を590nmとすれば、該590nm付近に最大吸収ピークを有するものが好ましい。ネオン光吸収色素としては、具体的には、シアニン系色素、オキソノール系色素、メチン系色素、サブフタロシアニン系色素、ポルフィリン系色素等のネオン光吸収色素が挙げられる。これらの色素は、1種単独使用、又は2種以上併用する。[色補正層の色素]色補正層に用いる色補正色素は、コントラスト向上フィルタによる表示画像を好みの色調天然色、或いは天然色から多少偏移した色に補正する為の色素である。このような色補正色素としては、有機系色素、無機系色素などであり、具体的には、アントラキノン系、ナフタレン系、などが挙げられる。これらの色素は、1種単独使用、又は2種以上併用する。[バインダ樹脂]上記色素を含有させるバインダ樹脂としては、アクリル樹脂、ポリエステル樹脂、ウレタン樹脂、スチレン樹脂等の熱可塑性樹脂、ウレタン樹脂、エポキシ樹脂、アクリル樹脂等の熱硬化性樹脂を用いるのが好ましい。有色透明層2を粘着剤層と兼用させるときは、バインダ樹脂として、アクリル樹脂系、ポリエステル樹脂系等の粘着剤を用いることもできる。なお、有色透明層2中には、必要に応じて、公知の各種添加剤を添加しても良い。例えば、紫外線吸収剤、帯電防止剤、充填剤、酸化防止剤などである。[有色透明層の層的位置とコントラストとの関係]ここで、有色透明層2の層的位置関係と、コントラストとの関係について、図1の本発明のPDP用光学シート10と、図4の従来のPDP用光学フィルタ20を参照して説明する。図4の構成は、図1の構成に対して、有色透明層2がコントラスト向上層1よりもプラズマディスプレイパネル30側に位置しており、図1の透明粘着剤層4に代えて色透明層2を設けた構成である。図1の本発明による構成では、外光Laは、コントラスト向上層1で反射するとき、外光Laはコントラスト向上層1の手前の観察者V側に位置する有色透明層2を往復し、2回通過した反射光Lrとなる。一方、図4の構成では、有色透明層2がコントラスト向上層1のプラズマディスプレイパネル30側に位置するので、コントラスト向上層1当たって反射しても、有色透明層2を通過しない反射光Lrとなる。このため、図1の本発明による構成の方が、図4の構成に比べて、コントラスト向上層1で反射した反射光Lrは少なくなる。一方、プラズマディスプレイパネル30からの画像光Ldは、必ず有色透明層2及びコントラスト向上層1を通過するが、1回しか通過しないために、図1の本発明による構成と、図4の構成とで通過後の画像光Ldの強度に違いはない。このため、白輝度/黒輝度として算出されるコントラストにおいて、黒輝度への悪影響が大きい外光反射光Lrが小さくなる分、白輝度/黒輝度の分母である黒輝度が図1の構成では小さくなるので、この分、コントラストを高コントラストにできる。《無色透明粘着剤層》無色透明粘着剤層4は、有色透明層2が有する、赤外線吸収機能、ネオン光吸収機能及び色補正機能の全ての機能を有さず、更に、色素添加などで意識的に可視光領域に吸収を持たせていない層である。したがって、意識的にではなく不本意に、例えば、経時的に透明な層が材料変質によって黄変した結果、可視光領域に吸収を持ってしまった透明な層などは有彩色であるが、無色透明粘着剤層4に含める。無色透明粘着剤層4の無色とは、灰色などの文字とおり無彩色の他、黄変の様な不本意な有彩色も含む。無色透明粘着剤層4には、公知の粘着剤を適宜使用すれば良い。例えば、前記有色透明層2において、それを粘着剤層と兼用させるときに列記した、アクリル樹脂系、ポリエステル樹脂系等の粘着剤を用いることもできる。なお、無色透明粘着剤層4中には、必要に応じて、公知の各種添加剤を添加しても良い。例えば、紫外線吸収剤、帯電防止剤、充填剤、酸化防止剤などである。なお、この無色透明粘着剤層4は、接着剤層として形成しても良い。この接着剤には、前記有色透明層2でバインダ樹脂として列記した樹脂を用いることができる。《その他の層》なお、本発明によるPDP用光学シートは、本発明の主旨を逸脱しない範囲内であれば、上記した以外のその他の層を含んでもよい。例えば、各種光学フィルタ機能を付与する光学フィルタ層、光学フィルタ機能以外の機能を付与する機能層などである。これらの層には公知の層を適宜採用することができる。なお、光学フィルタ層としては、紫外線吸収層、反射防止層防眩、反射防止、防眩及び反射防止兼用のいずれかなどである。また、光学フィルタ機能以外の機能を付与する機能層としては、電磁波遮蔽層、防汚層、帯電防止層、ハードコート層、粘着剤層、該粘着剤層を使用時まで保護する離型フィルム、接着剤層、層間密着を強化するプライマ層、耐衝撃層などである。なお、これらの層は単層で2以上の機能を兼用することもある。B.プラズマディスプレイ装置:本発明によるプラズマディスプレイ装置は、図3に例示する様に、上記の様なPDP用光学シート10と、プラズマディスプレイパネル30とを備えるプラズマディスプレイ装置100である。なお、ここでのPDP用光学シート10は、図1の構成に対して、更に有色透明層2に反射防止層5が積層された形態である。本プラズマディスプレイ装置100は、該PDP用光学シート10及び該プラズマディスプレイパネル30以外に、筐体キャビネット、入出力部品等の他、画像表示装置の用途に応じて、例えば、テレビジョン受像機の場合はチューナ等の、公知の各種部品を備える。これらのその他の構成要素は、特に制限はなく、用途に応じたものとなる。プラズマディスプレイパネル30としては、ディスプレイ駆動回路等の各種回路、該駆動回路とディスプレイパネル本体間の配線、これらを一体化するシャーシ、フレーム等を含んでいても良い。従って、プラズマディスプレイパネル30は、ディスプレイモジュール乃至はパネルモジュール等と呼ぶこともできる。本PDP用光学シート10のプラズマディスプレイパネル30に対する配置は、図3の様に、プラズマディスプレイパネル30の画像を観察する観察者V側の前面に配置するとき、コントラスト向上層1と有色透明層2との位置関係について、有色透明層2をコントラスト向上層1よりも観察者V側に配置する。図3では、PDP用光学シート10とプラズマディスプレイパネル30との間は、無色透明粘着剤層4を介して密着積層してあるが、密着積層するのが界面での反射による光損失を減らせる点で好ましい。ただ、各構成要素の間に空気層がある構成を否定するものではない。この様な構成のプラズマディスプレイ装置とすることによって、PDP用光学シート10の効果が得られる。その結果、高コントラストにすることが出来る。なお、プラズマディスプレイ装置100は、図示はしないが、更にその他の光学部材を備えていても良い。その他の光学部材は、例えば前記したその他の層として述べた機能層を有する光学部材等である。例えば、衝撃吸収フィルタ等である。その他の光学部材を配置する位置は任意である。C.用途:本発明によるPDP用光学シート10は、プラズマディスプレイパネルの観察者側の前面側に配置する用途が好適である。また、このPDP用光学シート10を備えるプラズマディスプレイ装置100は、テレビジョン受像機、測定機器や計器類、事務用機器、医療機器、電算機器、電子看板、案内表示板、遊戯機器等の画像表示装置として好適である。以下、本発明を実施例、及び比較例によって詳述する。《実施例1》図51に示す構成のPDP用光学シート10を次の様にして作製した。コントラスト向上層の作製透明支持体3として厚み100μmの透明な2軸延伸ポリエチレンテレフタレートフィルムを用意し、この透明支持体3の片面に、円筒状の成形型を用いた2P法によって紫外線硬化性樹脂の硬化物層として、光透過部1bを形成した。この光透過部1bの表面には、これらか形成する光吸収部1aとは逆凹凸形状の凹状溝が2P法によって形成されている。次に、この凹状溝の内部のみに、ワイピング法によって、黒色樹脂粒子と紫外線硬化性樹脂のバインダ樹脂を含む暗色材料のインクを充填し紫外線照射で固化させて、光吸収部1aを形成して、透明支持体3が積層されたコントラスト向上層1を作製した。光透過部1bの厚みは100μm、光吸収部1aの断面形状は、大きい方の底辺の下底をコントラスト向上層1の面とする台形形状で、高さ84.6μm、下底10μm、上底5.8μmの形状である。粘着剤層を兼用する有色透明層形成用の有色透明粘着フィルムの準備有色透明層2用として次の有色透明粘着フィルムを用意した。アクリル系粘着剤感圧性粘着剤オリバイン登録商標BPS6271:商品名、固形分27、東洋インキ製造株式会社製及び硬化剤BXX5627:商品名、東洋インキ製造株式会社製に対して、近赤外線吸収色素として、フタロシアニン系化合物IR12:商品名、株式会社日本触媒製0.05質量部、フタロシアニン系化合物IR14:商品名、株式会社日本触媒製0.02質量部、及びジインモニウム系化合物IRG-068:商品名、株式会社日本触媒製0.03質量部を配合した。更に、ネオン光吸収色素TAP2:商品名、山田化学工業株式会社製を0.01質量部配合した。更に、調色色素として、KAYASET日本化薬株式会社製を0.1質量部、層状粘土鉱物として、クニピア登録商標D36クニミネ工業株式会社製を0.05質量部配合したものを有色透明層形成用の樹脂組成物として作製した。この樹脂組成物を、透明基材6とする厚さ100μmの透明な2軸延伸ポリエチレンテレフタレートフィルム上に厚さ25μmになるように塗布し、加熱乾燥させ塗膜を形成した後、この塗膜上に38μmの離型フィルムをラミネートし、有色透明層を有する有色透明粘着フィルムを作製した。無色透明粘着剤層を有する無色透明粘着フィルムの準備無色透明粘着剤層用として次の無色透明粘着フィルムを用意した。上記の粘着剤層を兼用する有色透明層の準備にて、近赤外線吸収色素、ネオン光吸収色素、調色色素及び層状粘土鉱物の配合を省略した樹脂組成物を、無色透明粘着剤層形成用の樹脂組成物として作製した。この樹脂組成物を厚さ38μmの離型フィルム上に厚さ25μmになるように塗布し、加熱乾燥させ塗膜を形成した後、この塗膜上に38μmの離型フィルムをラミネートし、離型フィルム間に無色透明粘着剤層4を有する無色透明粘着フィルムを作製した。PDP用光学シートの作製上記有色透明粘着フィルムの離型フィルムを剥がし、前記コントラスト向上層1に積層した透明支持体3の表面に貼り合わせて、透明支持体3に有色透明層2及び透明基材6を積層した。次にコントラスト向上層1の他方の面に、上記無色透明粘着フィルムの離型フィルムを剥がして、無色透明粘着剤層4と剥離フィルムを積層して、図51に示すPDP用光学フィルタ10を得た。《比較例1》図52に示す構成のPDP用光学シート20を次の様にして作製した。図52のPDP用光学シート20は、実施例1の構成に対して、有色透明層2のコントラスト向上層1に対する位置が実施例1とは逆の構成である。より具体的には、有色透明層2と無色透明粘着剤層4とが置き換わった構成である。無色透明粘着剤層を有する第2の無色透明粘着フィルムの準備透明基材6が積層された無色透明粘着剤層用として次の第2の無色透明粘着フィルムを作製した。実施例1に於ける、無色透明粘着剤層4を有する無色透明粘着フィルムの準備にて、作製した樹脂組成物を、透明基材6とする厚さ100μmの透明な2軸延伸ポリエチレンテレフタレートフィルム上に厚さ25μmになるように塗布し、加熱乾燥させ塗膜を形成した後、この塗膜上に38μmの離型フィルムをラミネートし、透明基材6が積層された無色透明粘着剤層4を有する第2の無色透明粘着フィルムを作製した。粘着剤層を兼用する有色透明層形成用の第2の有色透明粘着フィルムの準備透明基材6が積層された有色透明層用として次の第2の有色透明粘着フィルムを作製した。実施例1に於ける、粘着剤層を兼用する有色透明層形成用の有色透明粘着フィルムの準備にて、作製した樹脂組成物を、透明基材6とする厚さ100μmの透明な2軸延伸ポリエチレンテレフタレートフィルム上に厚さ25μmになるように塗布し、加熱乾燥させ塗膜を形成した後、この塗膜上に38μmの離型フィルムをラミネートし、透明基材6が積層された有色透明粘着剤層2を有する第2の有色透明粘着フィルムを作製した。PDP用光学シートの作製上記第2の無色透明粘着フィルムの離型フィルムを剥がし、実施例1で作製したコントラスト向上層1に積層した透明支持体3の表面に貼り合わせて、透明支持体3に無色透明粘着剤層4及び透明基材6を積層した。次にコントラスト向上層1の他方の面に、上記第2の有色透明粘着フィルムの離型フィルムを剥がして、有色透明層2と剥離フィルムを積層して、図52に示すPDP用光学フィルタ20を得た。《実施例2》図53に示す構成のPDP用光学シート10を次の様にして作製した。図53のPDP用光学シート10は、実施例1の構成に対して、透明基材6の表面に、更に反射防止層5を有する構成である。実施例1の有色透明粘着フィルムの準備にて、透明基材6とする厚さ100μmの透明な2軸延伸ポリエチレンテレフタレートフィルムとして、有色透明層2とする樹脂組成物の塗布面とは逆の面に、予め反射防止層5を形成しておいたフィルムを用いた他は、実施例1と同様にして、PDP用光学シート10を作製した。反射防止層5は、中空シリカ微粒子を含有する紫外線硬化性樹脂塗料を塗工し、紫外線照射して硬化させて、厚さ100nmの塗膜として形成した。《比較例2》図54に示す構成のPDP用光学シート20を次の様にして作製した。図54のPDP用光学シート20は、実施例2の構成に対して、有色透明層2のコントラスト向上層1に対する位置が実施例1とは逆の構成である。より具体的には、有色透明層2と無色透明粘着剤層4とが置き換わった構成である。比較例1の無色透明粘着フィルムの準備にて、透明基材6とする厚さ100μmの透明な2軸延伸ポリエチレンテレフタレートフィルムとして、無色透明粘着剤層4とする樹脂組成物の塗布面とは逆の面に、実施例2と同様の反射防止層5を形成しておいたフィルムを用いた他は、比較例1と同様にして、PDP用光学シート20を作製した。《性能評価》各実施例および各比較例のPDP用光学シートについて、プラズマディスプレイパネル30の前面ガラス板に、実施例では無色透明粘着剤層4によって貼り合わせ、比較例では有色透明層2によって貼り合わせ、評価用のプラズマディスプレイ装置100,200をそれぞれ作製した。このプラズマディスプレイ装置100,200を、天井からの蛍光灯の室内照明を外光とする環境下で、黒画面表示時の黒輝度と白画面表示時の白輝度を輝度計で3点測定した平均値から、明室下でのコントラストを算出した。性能は、プラズマディスプレイパネル30の前面ガラス板にPDP用光学シートを貼り付ける前のパネルのみの状態での、白輝度とコントラストとを基準として各々100.0として、これに対する相対的な値で評価した。表1に示す様に、実施例1では、これと有色透明層2のコントラスト向上層1に対する位置関係が逆の比較例1に対して、輝度が1減少39.11/39.52したが、コントラストは、3.9増加314.70/302.91した。反射防止層5を有する構成の実施例2では、これと有色透明層2のコントラスト向上層1に対する位置関係が逆の比較例2に対して、輝度が1.9上昇40.64/39.88し、コントラストも4.2増加305.11/292.89した。この結果、有色透明層2のコントラスト向上層1に対する位置関係は、コントラストに及ぼす影響が大きく、約4上昇することが確認され、高コントラストのPDP用光学フィルタ10が得られた。なお、反射防止層5を設けると、PDP用光学シートの最外面での反射光が少なくなるので表示画面への写り込みは少なくなるが、反射せずに光学シート内部に外光が進入し、光学シート内部或いはディスプレイパネルで反射して観察者V側に戻り、黒輝度や白輝度に混入してこれらを上昇させる。特に輝度の小さい方の黒輝度への相対的影響が大きいので、コントラストは反射防止層5を設けない形態に比べて反射防止層5を設ける形態の法が小さくなる実施例1に対する実施例2、比較例1に対する比較例2。ただ、反射防止層5を設ける形態でも、上記のように、有色透明層2をコントラスト向上層1の観察者側とすることで、そうでない形態に比べて、高コントラストになることに変わりない。1コントラスト向上層1a光吸収部1b光透過部2有色透明層3透明基材4無色透明粘着剤層5反射防止層6透明基材10PDP用光学シート20従来のPDP用光学シート30プラズマディスプレイパネル100プラズマディスプレイ装置200従来のプラズマディスプレイ装置La外光Ld画像光Lr反射光V観察者"